(57)【要約】高温溶液プロセスでエチレンコポリマーを製造する為の触媒系であって、該触媒系は、  (i)下記の式(I)のメタロセン錯体、2020502329.tif 000026  Mは、Hf、又はZrとの混合物であり、但し、式(I)の錯体の50モル％超がM＝Hfを有し、  Xは、シグマリガンドであり、  Rは、互いに同じであるか又は異なっており、且つ飽和の、直鎖状若しくは分岐状のC1〜C10アルキル、C5〜C10アリール、C6〜C20アルキルアリール又はC6〜C20アリールアルキル基であり得、それらは2つまでのヘテロ原子又はケイ素原子を任意的に含み得、  R1は、C6〜C20-アリールであり、それは非置換であるか又は1つ若しくは5つまでの直鎖状若しくは分岐状のC1〜C10アルキル基で置換されていてもよく、  R2は、飽和の、直鎖状若しくは環状のC3〜C20アルキル基又は分岐状のCR3R4R5基であり、ここで、R3 は、水素原子又はC1〜C20アルキル基であり、並びにR4及びR5は、互いに同じであるか又は異なっており且つC1〜C20アルキル基であり得、  並びに、  (ii)ホウ素含有助触媒を含む。【選択図】なし
2020502329.tif 000002
【特許請求の範囲】
【請求項１】
高温溶液プロセスでエチレンコポリマーを製造する為の触媒系であって、該触媒系は、
(i)下記の式(I)のメタロセン錯体、
【化１】
2020502329.tif 000025
ここで、
Mは、Hf、又はZrとの混合物であり、但し、式(I)の錯体の50モル％超がM＝Hfを有し、
Xは、シグマリガンドであり、
Rは、互いに同じであるか又は異なっており、且つ飽和の、直鎖状若しくは分岐状のC1〜C10アルキル、C5〜C10アリール、C6〜C20アルキルアリール又はC6〜C20アリールアルキル基であり得、それらは2つまでのヘテロ原子又はケイ素原子を任意的に含み得、
R1は、C6〜C20アリールであり、それは非置換であるか又は1つ若しくは5つまでの直鎖状若しくは分岐状のC1〜C10アルキル基で置換されていてもよく、
R2は、飽和の、直鎖状若しくは環状のC3〜C20アルキル基、又は分岐状のCR3R4R5基であり、ここで、R3 は、水素原子又はC1〜C20アルキル基であり、並びにR4及びR5は、互いに同じであるか又は異なっており且つC1〜C20アルキル基であり得、
並びに、
(ii)ホウ素含有助触媒
を含む、上記触媒系。
【請求項２】
式(I)において、
MはHfであり、
Xは、水素原子、ハロゲン原子、R6、OR6、OSO2CF3、OCOR6、SR6、NR62又はPR62基であり、ここで、R6は、直鎖状若しくは分岐状の、環状又は非環状のC1〜C20-アルキル、C2〜C20-アルケニル、C2〜C20-アルキニル、C6〜C20-アリール、C7〜C20-アルキルアリール又はC7〜C20-アリールアルキル基であり、14〜16族に属するヘテロ原子を任意的に含んでいてもよく、又はSiR63、SiHR62又はSiH2R6であり、
Rは、互いに同じであるか又は異なっており且つ飽和の、直鎖状若しくは分岐状のC1〜C6アルキル、C6〜C10アリール、C6〜C20アルキルアリール又はC6〜C20アリールアルキル基であり得、それらはヘテロ原子又はケイ素原子を含まず、
R1は、C6〜C10-アリール基であり、それは非置換であるか又は1つの直鎖状若しくは分岐状のC1〜C6アルキル基で置換されていてもよく、
R2は、飽和の、直鎖状若しくは環状のC3〜C10アルキル基又は分岐状のCR3R4R5基であり、ここで、R3 は水素原子であり、並びにR4及びR5は、互いに同じであるか又は異なっており且つC1〜C10アルキル基であり得る、
請求項1に記載の触媒系。
【請求項３】
式(I)において、
MはHfであり、
Xは独立して、ハロゲン原子又はR6若しくはOR6基であり、ここで、R6は、C1〜6-アルキル、フェニル又はベンジル基であり、
Rは互いに同じであり、且つ飽和の、直鎖状若しくは分岐状のC1〜C6アルキル又はC6〜C10アリールであり、及びさらにより好ましくは全てのRは互いに同じであり、且つ飽和の、直鎖状若しくは分岐状のC1〜C6アルキルであり、
R1は、非置換のC6〜C10-アリール基であり、及び
R2は、飽和の、直鎖状若しくは環状のC5〜C10アルキル基又は分岐状のCR3R4R5基であり、ここで、R3 は水素原子であり、並びにR4及びR5は、互いに同じであるか又は異なっており且つC1〜C3アルキル基であり得る、
請求項２に記載の触媒系。
【請求項４】
式(I)において、
MはHfであり、
Xは互いに独立して、メチル、ベンジル又は塩素基であり、
Rは互いに同じであり、且つ全てC1アルキル基であり、
R1はフェニルであり、並びに
R2は、i-プロピル、n-ヘキシル又はシクロヘキシルである、
請求項３に記載の触媒系。
【請求項５】
式(I)のメタロセン錯体が、
(フェニル)(シクロヘキシル)メチレン(シクロペンタジエニル)(2,7-ジ-tert-ブチルフルオレン-9-イル)ハフニウムジベンジル、
(フェニル)(シクロヘキシル)メチレン(シクロペンタジエニル)(2,7-ジ-tert-ブチルフルオレン-9-イル)ハフニウムジメチル、
(フェニル)(イソプロピル)メチレン(シクロペンタジエニル)(2,7-ジ-tert-ブチルフルオレン-9-イル)ハフニウムジベンジル、
(フェニル)(イソプロピル)メチレン(シクロペンタジエニル)(2,7-ジ-tert-ブチルフルオレン-9-イル)ハフニウムジメチル、
(フェニル)(1-ヘキシル)メチレン(シクロペンタジエニル)(2,7-ジ-tert-ブチルフルオレン-9-イル)ハフニウムジベンジル、
(フェニル)(1-ヘキシル)メチレン(シクロペンタジエニル)(2,7-ジ-tert-ブチルフルオレン-9-イル)ハフニウムジメチル、
(フェニル)(シクロペンチル)メチレン(シクロペンタジエニル)(2,7-ジ-tert-ブチルフルオレン-9-イル)ハフニウムジベンジル、
(フェニル)(シクロペンチル)メチレン(シクロペンタジエニル)(2,7-ジ-tert-ブチルフルオレン-9-イル)ハフニウムジメチル、
(パラ-イソプロピルフェニル)(シクロヘキシル)メチレン(シクロペンタジエニル)(2,7-ジ-tert-ブチルフルオレン-9-イル)ハフニウムジベンジル、
(パラ-イソプロピルフェニル)(シクロヘキシル)メチレン(シクロペンタジエニル)(2,7-ジ-tert-ブチルフルオレン-9-イル)ハフニウムジメチル、
(パラ-イソプロピルフェニル)(イソプロピル)メチレン(シクロペンタジエニル)(2,7-ジ-tert-ブチルフルオレン-9-イル)ハフニウムジベンジル、
(パラ-イソプロピルフェニル)(イソプロピル)メチレン(シクロペンタジエニル)(2,7-ジ-tert-ブチルフルオレン-9-イル)ハフニウムジメチル、
(パラ-イソプロピルフェニル)(1-ヘキシル)メチレン(シクロペンタジエニル)(2,7-ジ-tert-ブチルフルオレン-9-イル)ハフニウムジベンジル、
(パラ-イソプロピルフェニル)(1-ヘキシル)メチレン(シクロペンタジエニル)(2,7-ジ-tert-ブチルフルオレン-9-イル)ハフニウムジメチル、
(パラ-イソプロピルフェニル)(シクロペンチル)メチレン(シクロペンタジエニル)(2,7-ジ-tert-ブチルフルオレン-9-イル)ハフニウムジベンジル、又は
(パラ-イソプロピル)(シクロペンチル)メチレン(シクロペンタジエニル)(2,7-ジ-tert-ブチルフルオレン-9-イル)ハフニウムジメチル
である、請求項１〜４のいずれか１項に記載の触媒系。
【請求項６】
該触媒系が均一系又は非担持型の触媒系であり、それは、固体として又は溶液としての式(I)のメタロセン錯体を、炭化水素希釈剤中の又は芳香族溶媒中に予め溶解された助触媒と接触させることによって調製され得、又はそれは、上記触媒成分を重合反応器内に直接に逐次添加することによって形成され得る、請求項１〜５のいずれか１項に記載の触媒系。
【請求項７】
上記ホウ素含有助触媒が下記の式のアニオンを含み、
(Z)4B-      (II)
ここで、Zは、任意的に置換されていてもよいフェニル誘導体であり、該置換基はハロ-C1〜6-アルキル又はハロ基であり、
好ましくは、
トリフェニルカルベニウムテトラキス(ペンタフルオロフェニル)ボレート、
N,N-ジメチルシクロヘキシルアンモニウムテトラキス(ペンタフルオロフェニル)ボレート、
N,N-ジメチルベンジルアンモニウムテトラキス(ペンタフルオロフェニル)ボレート、又は
N,N-ジメチルアニリニウムテトラキス(ペンタフルオロフェニル)ボレート
である、請求項１〜６のいずれか１項に記載の触媒系。
【請求項８】
エチレンとC4〜10アルファー-オレフィンコモノマーとの共重合の為に、100℃超の温度での高温溶液プロセスで、請求項１〜７のいずれか１項に記載の触媒系を使用する方法。
【請求項９】
エチレンコポリマーの調製の為の方法であって、触媒の存在下で、100℃超の温度での高温溶液プロセスで、エチレンとC4〜10アルファー-オレフィンコモノマーとを重合することを含み、該触媒は、
(i）請求項１〜５のいずれか１項に記載の、式(I)のメタロセン錯体、及び
(ii）ホウ素含有助触媒
を含む、上記方法。
【請求項１０】
上記重合は、
a)少なくとも110℃の重合温度で、
b)10〜100バールの範囲の圧力で、及び
c)非置換であるか又はC1〜4アルキル基によって置換されていてもよいC5〜12-炭化水素の群から選択される液体炭化水素溶媒中で
行われる、請求項９に記載の方法。
【請求項１１】
請求項９又は１０に記載の重合方法によって得られたエチレンコポリマー。
【発明の詳細な説明】
【技術分野】
【０００１】
本発明は、高温溶液重合プロセスでポリエチレンコポリマーを製造することができる新規な触媒系に関する。該新規な触媒系は、ホウ素系助触媒とともに、シクロペンタジエニル(Cp)リガンド、フルオレニル(Flu)リガンド及び2つの該リガンドを連結する共有結合架橋を含む、特異的に置換された架橋ハフノセン触媒錯体を含む。この組み合わせは溶解性、生産性、コモノマー取り込み能力及び分子量能力の改善されたバランスを有する触媒を著しくもたらす。
【背景技術】
【０００２】
メタロセン触媒は、長年にわたり、ポリオレフィンを製造する為に使用されてきている。数え切れないほどの学術文献及び特許公報が、オレフィン重合におけるこれら触媒の使用を記載している。メタロセンは現在工業的に使用されており、且つポリプロピレン並びにポリエチレンはしばしば、異なる置換パターンを有するシクロペンタジエニル系触媒系を使用して製造されている。
【０００３】
これらメタロセン触媒の幾つかは、ポリエチレンのホモポリマー又はコポリマーを製造する為の溶液重合における使用について記載されている。
【０００４】
例えば、国際公開第2000／024792号パンフレットは、i)少なくとも1つの、非置換シクロペンタジエニルリガンド、又は芳香族縮合環で置換されたシクロペンタジエニルリガンドであって、当該リガンド上に追加の置換基を有していないシクロペンタジエニルリガンド、ii)1つの、置換された又は非置換の、芳香族縮合環で置換されたシクロペンタジエニルリガンド、及びiii)上記の2つのシクロペンタジエニルリガンドを結合する共有結合架橋を有するA)ビスシクロペンタジエニルハフニウム有機金属化合物から誘導されるハフノセン触媒錯体を含む触媒系を記載する。
【０００５】
この架橋は、2つのアリール基で置換された単一の炭素であることができ、これらのアリール基のそれぞれは、C1〜C20ヒドロカルビル又はヒドロカルビルシリル基で置換され、ここで、これらの置換基の少なくとも１つは直鎖C3以上の置換基である。
【０００６】
加えて、該触媒系は活性化助触媒を含み、それは好ましくは、ハロゲン化されたテトラアリールで置換された13族アニオンを含む前駆体イオン化合物である。
【０００７】
また、欧州特許出願2511305号は、架橋されたCp-Fluメタロセン錯体に関する。実施例に示されているC系架橋は置換メチレン架橋であり、それにより、置換基は、互いに同じであるか（例えば、ジメチル、ジフェニル、ジベンジル、ジシクロヘキシルなど）、又は互いに結合して環を形成する(例えば、シクロヘキシリデン)。
【０００８】
Yano及びその同僚(下記の文献1〜4)は、様々なCp-Fluメタロセンとの高温エチレン単独重合及び共重合に対するリガンド構造の影響を調べた。
【先行技術文献】
【非特許文献】
【０００９】
【非特許文献１】1．A．Yano，M．Sone，S．Hasegawa，M．Sato，A．Akimoto，Macromol．Chem．Phys．1999，200，933.
【非特許文献２】2．A．Yano，S．Hasegawa，T．Kaneko，M．Sone，M．Sato，A．Akimoto，Macromol．Chem．Phys．1999，200，1542.
【非特許文献３】3．A．Yano，M．Sone，S．Yamada，S．Hasegawa，M．Sato，A．Akimoto，Journal  of  Molecular  Catalysis  A：Chemical  2000，156，133.
【非特許文献４】4．S．Hasegawa，M．Sone，M．Tanabiki，M．Sato，A．Yano，Journal  of  Polymer  Science：Part  A：Polymer  Chemistry  2000，38，4641.
【００１０】
この研究からの主な教示は下記の通りである：
i）  金属としてZrの場合、C2単独重合及びC2／C6共重合において、Ph2C架橋はMe2C架橋と比較してより高い活性及びより高いMwを提供する、
ii）  Cpリガンドに対する置換基の付加は、触媒性能を有意に変更しない、
iii）  金属としてZrの場合、C2／C6共重合において、Fluリガンドの2,7位におけるメチル又はtert-ブチル置換基の付加は、コポリマーの分子量を増加するが、コモノマー反応性にも触媒生産性にも影響を及ぼさない、
iv）  金属としてHfの場合、C2／C6共重合において、Fluリガンドの2,7位におけるtert-ブチル置換基の付加は、触媒生産性をわずかに増加するが、コポリマーの分子量及びコモノマー反応性はほとんど影響を及ぼさない、
v）  Zr錯体は、Hf錯体よりも活性が高い。Zr及びHf類似体錯体の両方に対して、Ph2C架橋は、MePhC又はMe2C架橋と比較してより高い活性及びより高いMwを提供する、
vi）  Ph2C(Cp)(Flu)ZrCl2錯体は、そのHf類似体と比較してより低いコポリマーMwを与える。
【発明の概要】
【発明が解決しようとする課題】
【００１１】
上記の引用された文献及び特許出願のいずれにおいても、触媒系の溶解性、生産性、分子量能力及びコモノマー取り込み能力の同時増加は言及されていない。
【００１２】
その上、上記の引用された文献及び特許出願は、アリール基によって置換されたC原子からなる架橋の立体障害の影響を扱っていないが、ハフニウム錯体の触媒性能に対するより高い重合温度での非アリール置換基である第2の置換基の立体障害の影響を扱っている。
【００１３】
しかしながら、エチレンコポリマーを製造する為の方法が効率的である為には、使用される触媒系が一組の非常に厳格な要件を満たさなければならないことが重要である。より高いコモノマー(コモノマー反応性)、触媒分子量能力(所与のポリマー密度、モノマー濃度及び重合温度に対して最低の達成可能なメルトインデックス)及び触媒熱安定性の為のコモノマー取り込み能力は、(可能な限り少ない量の触媒で最大限のポリエチレンを製造する為に)~0.850g／cm3までの密度及び0.3g／10分までのメルトインデックスMI2(190℃，2.16kg)を有し且つ高い生産性を有するコポリマーの製造を確実にしなければならない。脂肪族炭化水素における遷移金属錯体の溶解性がまた、溶液プロセスにおける錯体の最適な使用を確実にするために重要である。
【００１４】
多くの研究がメタロセン触媒の分野において行われてきたけれども、所望の特性を有するポリマーを製造することができ且つそれは溶解性、生産性、コモノマー取り込み能力及び分子量能力の改善されたバランスを有する、エチレン共重合の為の新規な触媒系を見つける必要がまだある。
【００１５】
その結果、本発明者等は、溶解性、生産性、コモノマー取り込み能力及び分子量能力に関して、上記された重合触媒系よりも優れた重合挙動を有する新規な触媒系を開発することを試みた。
【課題を解決するための手段】
【００１６】
本発明者等は、上記に開示された問題を解決することができる新しいクラスのオレフィン重合触媒系を見出した。特に、本発明は、特別なメタロセン錯体の使用をホウ素助触媒と組み合わせる。
【００１７】
すなわち、一つの観点から見ると、本発明は、高温溶液プロセスで、エチレンコポリマーを生成する為の触媒系であって、該触媒系は、
(i)下記の式(I)のメタロセン錯体
【００１８】
【化１】
2020502329.tif 000003
【００１９】
ここで、
Mは、Hf、又はZrとの混合物であり、但し、式(I)の錯体の50モル％超がM＝Hfを有し、
Xは、シグマリガンドであり、
Rは、互いに同じであるか又は異なっており且つ飽和の、直鎖状若しくは分岐状のC1〜C10アルキル、C5〜C10アリール、C6〜C20アルキルアリール又はC6〜C20アリールアルキル基であり得、それらは2つまでのヘテロ原子又はケイ素原子を任意的に含み得、
R1はC6〜C20-アリールであり、それは非置換であるか又は1つ若しくは5つまでの直鎖状若しくは分岐状のC1〜C10アルキル基で置換されていてもよく、
R2は、飽和の、直鎖状若しくは環状のC3〜C20アルキル基又は分岐状のCR3R4R5基であり、ここで、R3は、水素原子又はC1〜C20アルキル基であり、並びにR4及びR5は、互いに同じであるか又は異なっており且つC1〜C20アルキル基であり得、
並びに、
(ii)ホウ素含有助触媒
を含む、上記触媒系に関する。
【００２０】
他の観点から見ると、本発明はエチレンコポリマーの調製の為の方法であって、触媒の存在下で、100℃超の温度での高温溶液プロセスで、エチレンとC4〜10アルファー-オレフィンコモノマーとを重合することを含み、該触媒は、
(i）上記に定義された通りの式(I)のメタロセン錯体、及び
(ii）ホウ素含有助触媒
を含む、上記方法を提供する。
【００２１】
さらに他の観点から見ると、本発明は、上記に定義された通りの方法によって製造されたエチレンコポリマーを提供する。
【図面の簡単な説明】
【００２２】
【図１】図１は、MAO／TIBAと比較してボレートABと活性化される場合に、3つの架橋されたCp-Flu錯体1〜3が溶液エチレン／1-オクテン共重合における有意な、より高い活性を示すことを示している。
【図２】図２は、MAO／TIBAと比較してボレートABと活性化される場合に、3つの架橋されたCp-Flu錯体1〜3が溶液エチレン／1-オクテン共重合における有意な分子量能力を示すことを示している。
【図３】図３は、MAO／TIBAと比較してボレートABと活性化される場合に、3つの架橋されたCp-Flu錯体1〜3が溶液エチレン／1-オクテン共重合における有意なC8反応性を示すことを示している。
【発明を実施するための形態】
【００２３】
メタロセン錯体
エチレンコポリマーの製造の為に使用されるシングルサイトメタロセン錯体、特に本発明において特定された式(I)によって定義された錯体、は、非対称性であり、それは、該メタロセン錯体を形成する2つのリガンドが異なっていることを意味する。
【００２４】
本発明は、下記の式(I)のメタロセン錯体によってもたらされることができる。
【００２５】
【化２】
2020502329.tif 000004
【００２６】
ここで、
Mは、Hf、又はZrとの混合物であり、但し、式(I)の錯体の50モル％超がM＝Hfを有し、
Xは、シグマリガンドであり、
Rは、互いに同じであるか又は異なっており、且つ飽和の、直鎖状若しくは分岐状のC1〜C10アルキル、C5〜C10アリール、C6〜C20アルキルアリール又はC6〜C20アリールアルキル基であり得、それらは2つまでのヘテロ原子又はケイ素原子を任意的に含み得、
R1は、C6〜C20-アリールであり、それは非置換であるか又は1つ若しくは5つまでの直鎖状若しくは分岐状のC1〜C10アルキル基で置換されていてもよく、
R2は、飽和の、直鎖状若しくは環状のC3〜C20アルキル基、又は分岐状のCR3R4R5基であり、ここで、R3は、水素原子又はC1〜C20アルキル基であり、並びにR4及びR5は、互いに同じであるか又は異なっており、且つC1〜C20アルキル基であり得る。
【００２７】
式(I)において、各Xは、同じであっても異なっていてもよく、シグマリガンド、好ましくは、水素原子、ハロゲン原子、R6、OR6、OSO2CF3、OCOR6、SR6、NR62又はPR62基であり、ここで、R6は、直鎖状若しくは分岐状の、環状又は非環状のC1〜C20-アルキル、C2〜C20-アルケニル、C2〜C20-アルキニル、C6〜C20-アリール、C7〜C20-アルキルアリール又はC7〜C20-アリールアルキル基、であり、14〜16族に属するヘテロ原子を任意的に含んでいてもよく、又はSiR63、SiHR62又はSiH2R6である。R6は好ましくは、C1〜6-アルキル、フェニル又はベンジル基である。
【００２８】
語  ハロゲンは、フルオロ、クロロ、ブロモ及びヨード基、好ましくはクロロ基、を包含する。
【００２９】
より好ましくは、各Xは互いに独立して、ハロゲン原子又はR6若しくはOR6基であり、ここで、R6は、C1〜6-アルキル、フェニル又はベンジル基である。
【００３０】
より好ましくは、Xは、メチル、クロロ又はベンジル基である。好ましくは、両方のX基は同じである。
【００３１】
Mは好ましくは、Hfである。
【００３２】
Rは、互いに同じであるか又は異なっており、且つ飽和の、直鎖状若しくは分岐状のC1〜C10アルキル、C5〜C10アリール、C6〜C20アルキルアリール又はC6〜C20アリールアルキル基であり得、それらは2つまでのヘテロ原子又はケイ素原子を任意的に含み得る。
【００３３】
C6〜C20アルキルアリール基は、互いに同じであっても異なっていてもよい1以上のアルキル基によって置換されるC6〜C10アリール基であることを意味し、ここで、アルキル基置換基中のC原子の数は、C6〜C20アルキルアリール基となる範囲である。
【００３４】
好ましくは、Rは、互いに同じであるか又は異なっており、且つ飽和の、直鎖状若しくは分岐状のC1〜C6アルキル、C6〜C10アリール、C6〜C20アルキルアリール又はC6〜C20アリールアルキル基であり得、それらはヘテロ原子又はケイ素原子を含まない。
【００３５】
より好ましくは、全てのRは互いに同じであり、且つ飽和の、直鎖状若しくは分岐状のC1〜C6アルキル又はC6〜C10アリールであり、及びさらにより好ましくは全てのRは互いに同じであり、且つ飽和の、直鎖状若しくは分岐状のC1〜C6アルキルである。
【００３６】
より好ましくは、全てのRは互いに同じであり、且つ全てC1アルキル基である。
【００３７】
R1は、C6〜C20-アリール基であり、それは非置換であるか又は1つ若しくは5つまでの直鎖状若しくは分岐状のC1〜C10アルキル基によって置換されていてもよい。
【００３８】
好ましくは、R1はC6〜C10-アリール基であって、それは非置換であるか又は1つの直鎖状若しくは分岐状のC1〜C6アルキル基によって置換されていてもよい。
【００３９】
より好ましくは、R1は非置換のC6〜C10-アリール基であり、より好ましくはR1はフェニルである。
【００４０】
R2は、飽和の、直鎖状若しくは環状のC3〜C20アルキル基、又は分岐状のCR3R4R5基であり、ここで、R3は、水素原子又はC1〜C20アルキル基、好ましくは水素原子、であり、並びにR4及びR5は、互いに同じであるか又は異なっており且つC1〜C20アルキル基であり得る。
【００４１】
好ましくは、R2は、飽和の、直鎖状若しくは環状のC3〜C10アルキル基、又は分岐状のCR3R4R5基であり、ここで、R3 は水素原子であり、並びにR4及びR5は、互いに同じであるか又は異なっており且つC1〜C10アルキル基であり得る。
【００４２】
より好ましくは、R2は、飽和の、直鎖状若しくは環状のC5〜C10アルキル基、又は分岐状のCR3R4R5基であり、ここで、R3 は水素原子であり、並びにR4及びR5は、互いに同じであるか又は異なっており且つC1〜C3アルキル基であり得る。
【００４３】
より好ましくは、R2は、i-プロピル、n-ヘキシル又はシクロヘキシルである。
【００４４】
特に、式(I)の好ましい錯体は下記のとおりである。
(フェニル)(シクロヘキシル)メチレン(シクロペンタジエニル)(2,7-ジ-tert-ブチルフルオレン-9-イル)ハフニウムジベンジル、
(フェニル)(シクロヘキシル)メチレン(シクロペンタジエニル)(2,7-ジ-tert-ブチルフルオレン-9-イル)ハフニウムジメチル、
(フェニル)(イソプロピル)メチレン(シクロペンタジエニル)(2,7-ジ-tert-ブチルフルオレン-9-イル)ハフニウムジベンジル、
(フェニル)(イソプロピル)メチレン(シクロペンタジエニル)(2,7-ジ-tert-ブチルフルオレン-9-イル)ハフニウムジメチル、
(フェニル)(1-ヘキシル)メチレン(シクロペンタジエニル)(2,7-ジ-tert-ブチルフルオレン-9-イル)ハフニウムジベンジル、
(フェニル)(1-ヘキシル)メチレン(シクロペンタジエニル)(2,7-ジ-tert-ブチルフルオレン-9-イル)ハフニウムジメチル、
(フェニル)(シクロペンチル)メチレン(シクロペンタジエニル)(2,7-ジ-tert-ブチルフルオレン-9-イル)ハフニウムジベンジル、
(フェニル)(シクロペンチル)メチレン(シクロペンタジエニル)(2,7-ジ-tert-ブチルフルオレン-9-イル)ハフニウムジメチル、
(パラ-イソプロピルフェニル)(シクロヘキシル)メチレン(シクロペンタジエニル)(2,7-ジ-tert-ブチルフルオレン-9-イル)ハフニウムジベンジル、
(パラ-イソプロピルフェニル)(シクロヘキシル)メチレン(シクロペンタジエニル)(2,7-ジ-tert-ブチルフルオレン-9-イル)ハフニウムジメチル、
(パラ-イソプロピルフェニル)(イソプロピル)メチレン(シクロペンタジエニル)(2,7-ジ-tert-ブチルフルオレン-9-イル)ハフニウムジベンジル、
(パラ-イソプロピルフェニル)(イソプロピル)メチレン(シクロペンタジエニル)(2,7-ジ-tert-ブチルフルオレン-9-イル)ハフニウムジメチル、
(パラ-イソプロピルフェニル)(1-ヘキシル)メチレン(シクロペンタジエニル)(2,7-ジ-tert-ブチルフルオレン-9-イル)ハフニウムジベンジル、
(パラ-イソプロピルフェニル)(1-ヘキシル)メチレン(シクロペンタジエニル)(2,7-ジ-tert-ブチルフルオレン-9-イル)ハフニウムジメチル、
(パラ-イソプロピルフェニル)(シクロペンチル)メチレン(シクロペンタジエニル)(2,7-ジ-tert-ブチルフルオレン-9-イル)ハフニウムジベンジル、又は
(パラ-イソプロピル)(シクロペンチル)メチレン(シクロペンタジエニル)(2,7-ジ-tert-ブチルフルオレン-9-イル)ハフニウムジメチル
【００４５】
さらにより好ましくは、ジメチル錯体である。
【００４６】
助触媒
活性な触媒種を形成するために、当業界で周知のように、通常、助触媒を用いることが必要である。本発明は、ホウ素含有助触媒の使用を必要とする。
【００４７】
対象のホウ素系助触媒は、ボレート3+イオンを含むホウ素化合物、すなわちボレート化合物、を包含する。これらの化合物は一般に、下記の式のアニオンを包含する：
(Z)4B-      (II)
ここで、Ｚは任意的に置換されていてもよいフェニル誘導体であり、該置換基は、ハロ-C1〜6-アルキル又はハロ基である。好ましい選択は、フルオロ又はトリフルオロメチルである。より好ましくは、フェニル基は過フッ素化されている。
【００４８】
そのようなイオン性助触媒は好ましくは、非配位性アニオン、例えばテトラキス(ペンタフルオロフェニル)ボレート、を包含する。
【００４９】
適切な対イオンは、プロトン化されたアミン若しくはアニリンの誘導体、又はホスホニウムイオンである。これらは、下記の一般式(III)又は一般式(IV)：
NQ4+        (III)、又はPQ4+         (IV)
を有し得る。
ここで、Qは独立して、H、C1〜6-アルキル、C3〜8シクロアルキル、フェニルC1〜6-アルキレン、又は任意的に置換されていてもよいPhである。任意的な置換基は、C1〜6-アルキル、ハロ又はニトロであり得る。そのような置換基は１以上存在し得る。それ故に、好ましい置換されたPh基は、パラ置換フェニル、好ましくはトリル又はジメチルフェニル、を包含する。
【００５０】
少なくとも１つのQ基がHであると好ましく、すなわち、好ましい化合物は下記の式：
NHQ3+      (V)    又は    PHQ3+      (VI)
の化合物である。
【００５１】
好ましいフェニルC1〜6-アルキル基は、ベンジルを包含する。
【００５２】
それ故に、適切な対イオンは、メチルアンモニウム、アニリニウム、ジメチルアンモニウム、ジエチルアンモニウム、N-メチルアニリニウム、ジフェニルアンモニウム、N,N-ジメチルアニリニウム、トリメチルアンモニウム、トリエチルアンモニウム、トリ-n-ブチルアンモニウム、メチルジフェニルアンモニウム、p-ブロモ-N,N-ジメチルアニリニウム又はp-ニトロ-N,N-ジメチルアニリニウム、特にジメチルアンモニウム又はN,N-ジメチルアニリニウムを包含する。イオンとしてのピリジニウムの使用は、さらなる選択肢である。
【００５３】
対象のホスホニウムイオンは、トリフェニルホスホニウム、トリエチルホスホニウム、ジフェニルホスホニウム、トリ(メチルフェニル)ホスホニウム及びトリ(ジメチルフェニル)ホスホニウムを包含する。
【００５４】
より好ましい対イオンは、トリチル(CPh3+)又はその類似体（Ph基が1以上のアルキル基を有するように官能化されている）である。それ故に、本発明での使用に非常に好ましいボレートは、テトラキス(ペンタフルオロフェニル)ボレートイオンを包含する。
【００５５】
本発明に従って使用されることができる好ましいイオン性化合物は、
トリブチルアンモニウムテトラ(ペンタフルオロフェニル)ボレート、
トリブチルアンモニウムテトラ(トリフルオロメチルフェニル)ボレート、
トリブチルアンモニウムテトラ-(4-フルオロフェニル)ボレート、
N,N-ジメチルシクロヘキシルアンモニウムテトラキス-(ペンタフルオロフェニル)ボレート、
N,N-ジメチルベンジルアンモニウムテトラキス(ペンタフルオロフェニル)ボレート、
N,N-ジメチルアニリニウムテトラキス(ペンタフルオロフェニル)ボレート、
N,N-ジ(プロピル)アンモニウムテトラキス(ペンタフルオロフェニル)ボレート、
ジ(シクロヘキシル)アンモニウムテトラキス(ペンタフルオロフェニル)ボレート、
トリフェニルカルベニウムテトラキス(ペンタフルオロフェニル)ボレート、
フェロセニウムテトラキス(ペンタフルオロフェニル)ボレート
を包含する。
【００５６】
好ましいのは、
トリフェニルカルベニウムテトラキス(ペンタフルオロフェニル)ボレート、
N,N-ジメチルシクロヘキシルアンモニウムテトラキス(ペンタフルオロフェニル)ボレート、
N,N-ジメチルベンジルアンモニウムテトラキス(ペンタフルオロフェニル)ボレート、又は
N,N-ジメチルアニリニウムテトラキス(ペンタフルオロフェニル)ボレート
である。
【００５７】
より好ましいボレートは、トリフェニルカルベニウムテトラキス(ペンタフルオロフェニル)ボレート及びN,N-ジメチルアニリニウムテトラキス(ペンタフルオロフェニル)ボレートである。
【００５８】
N,N-ジメチルアニリニウムテトラキス(ペンタフルオロフェニル)ボレートが最も好ましい。
【００５９】
アルミニウムアルキル化合物を添加することがさらにできる。適切なアルミニウムアルキル化合物は、下記の式の化合物(VIII)  AlR3(Rは直鎖状又は分岐状のC2〜C8-アルキル基である）である。
【００６０】
好ましいアルミニウムアルキル化合物は、トリエチルアルミニウム、トリ-イソブチルアルミニウム、トリ-イソヘキシルアルミニウム、トリ-n-オクチルアルミニウム及びトリ-イソオクチルアルミニウムである。
【００６１】
助触媒の適切な量は、当業者に周知であろう。
【００６２】
メタロセンの金属イオンに対するホウ素のモル比は、0.5：1〜10：1モル／モル、好ましくは1：1〜10：1、特に1：1〜5：1モル／モル、の範囲であり得る。
【００６３】
さらにより好ましくは、メタロセンの金属イオンに対するホウ素のモル比は、1：1〜2：1未満のモル／モル、例えば1：1〜1.8：1又は1：1〜1.5：1、である。
【００６４】
触媒製造
本発明のメタロセン錯体は、高温溶液重合プロセスで、エチレンとC4〜10アルファー-オレフィンコモノマーの重合の為の触媒系として、1以上の上記の助触媒と組み合わせて使用される。
【００６５】
本発明の触媒系は、均一系触媒又は不均一系触媒として、 好ましくは均一系触媒系として、使用されうる。
【００６６】
本発明に適切な均一系又は非担持型の触媒系は、メタロセン(固体として又は溶液として)を1以上の助触媒、例えば炭化水素希釈剤中のスラリーとしての又は芳香族溶媒中で予め溶解されたボラン又はホウ酸塩、を接触させることによって、溶液中、例えばヘキサン、シクロヘキサン、ヘプタン、ライトナフサ又はトルエンのような炭化水素溶媒中、で調製されることができるか、あるいは好ましくは、上記触媒成分を重合反応器内に直接に逐次添加することによって形成されることができる。
【００６７】
ポリマー
本発明の触媒系を用いて製造されるべきポリマーは、エチレンとC4〜10アルファー-オレフィンコモノマー、例えば1-ブテン、1-ヘキセン、4-メチル-1-ペンテン、1-オクテンなど、とのコポリマーである、好ましくは、ブテン、ヘキセン又はオクテン、及びより好ましくはオクテン、がコモノマーとして使用される。
【００６８】
そのようなポリマー中のコモノマー含量は、最大で45モル％、好ましくは1〜40モル％、より好ましくは1.5〜35モル％、及びさらにより好ましくは2〜25モル％、であり得る。
【００６９】
ポリマーの密度(ISO  1183-187に従って測定される)は、0.850g／cm3〜0.930g／cm3の範囲、好ましくは0.850g／cm3〜0.920g／cm3の範囲、及びより好ましくは0.850g／cm3〜0.910g／cm3の範囲、である。
【００７０】
本発明のポリマーのMw／Mn値は、5未満、例えば2.0〜4.5の範囲、である。
【００７１】
製造されるべきポリマーの融点(ISO  11357-3：1999に従ってDSCを用いて測定される)は、130℃未満、好ましくは120℃未満、より好ましくは110℃未満、及びより好ましくは100℃未満、である。
【００７２】
重合
本発明の触媒系は、上記で定義されたエチレンコポリマーを100℃超の温度での高温溶液重合プロセスで製造する為に使用される。
【００７３】
本発明を鑑みて、そのような方法は、本質的に、得られるポリマーが可溶である液体炭化水素溶媒中でモノマーと適切なコモノマーとを重合させることに基づく。重合は、ポリマーの融点より高い温度で実施され、その結果として、ポリマー溶液が得られる。この溶液は、ポリマーを未反応モノマー及び溶媒から分離するために、フラッシュされる。次に、該溶媒が回収され、そして上記方法に再循環される。
【００７４】
溶液重合プロセスは、(気相法又はスラリー法と比較して)その短い反応器滞留時間で知られており、短い製造サイクルでの広範な生成物範囲の製造における非常に迅速なグレード遷移及び有意な柔軟性を可能にする。
【００７５】
本発明に従って、使用される溶液重合プロセスは、100℃超の重合温度を用いる高温溶液重合プロセスである。好ましくは、該重合温度は、少なくとも110℃、より好ましくは少なくとも150℃、である。該重合温度は、250℃までであり得る。
【００７６】
本発明に従う溶液重合プロセスにおいて用いられる圧力は好ましくは、10〜100バール、好ましくは15〜100バール、及びより好ましくは20〜100バール、の範囲である。
【００７７】
使用される液体炭化水素溶媒は好ましくは、非置換であるか又はC1〜4アルキル基によって置換されていてもよいC5〜12-炭化水素、例えばペンタン、メチルペンタン、ヘキサン、ヘプタン、オクタン、シクロヘキサン、メチルシクロヘキサン、及び水素化されたナフサ、である。より好ましくは、非置換のC6〜10-炭化水素溶媒が使用される。
【００７８】
利点
成分(i)及び(ii)を含む新規な触媒系は、高温溶液重合プロセスでのエチレン共重合の為に有利に使用されることができる。
【００７９】
本発明に従う触媒系は、高温溶液重合法でのエチレン共重合のために使用されると、溶解性、生産性、コモノマー取り込み能力及び分子量能力の改善されたバランスを示す。
【００８０】
用途
本発明の触媒系によって製造されたポリマーは、あらゆる種類の最終物品、例えばパイプ、フィルム(キャストフィルム、インフレーションフィルム)繊維、成形品(例えば、射出成形品、ブロー成形品、回転成形品)、押出コーティングなどに有用である。
【００８１】
本発明は、以下の非限定的な実施例を参照することによって例示されるだろう。
【００８２】
実施例：
方法
【００８３】
DSC
温度変調DSC実験が変調モードで動作され且つISO  11357-1に従ってインジウム、スズ及び亜鉛で較正されたTA  Instruments  Q2000  DSCで行われた。約5mgの試料がアルミニウムパン中に入れられた。温度が、標準DSCと同様に最初は180℃まで上げられ、そしてその後10℃／分で、−88℃まで下げられた。その後、昇温速度2℃／分、60秒ごとに0.32℃の変調での温度変調スキャンによって温度が上げられた。ガラス転移温度は、転移時の反転点として可逆熱流サーモグラムから測定された。
【００８４】
ポリマー組成がTg(DSC)によって推定されており、下記の内部相関が用いられている：C8(重量％)=(Tg(℃)+19.16)／-1.059
【００８５】
Zr及びHf決定(ICP方法)
触媒の元素分析が、質量Mの固体サンプルを採取し、ドライアイス上で冷却することによって行われた。サンプルが、硝酸(HNO3，65％，Vの5％)及び新鮮な脱イオン(DI)水(Vの5％)中に溶解することによって、溶解されて既知の体積Vにされた。次に、該溶液がフッ化水素酸(HF，40％，Vの3％)に加えられ、DI水で最終体積Vまで希釈され、そして2時間放置して安定化された。
【００８６】
上記分析が、Thermo  Elemental  iCAP  6300誘導結合プラズマ−光放射分光計(ICP-OES)を使用して室温で実行された。上記分光計は、ブランク(DI水中の5％  HNO3，3％  HFの溶液)及びDI水の5％  HNO3，3％  HFの溶液中の、0.5ppm、1ppm、10ppm、50ppm、100ppm及び300ppmのAl及び0.5ppm、1ppm、5ppm、20ppm、50ppm及び100ppmのHf及びZrの6基準によって較正された。
【００８７】
分析の直前に、上記較正が、上記ブランク及び100ppmのAl、50ppmのHf、Zr基準を使用して「再傾斜され(resloped）」、品質管理(quality  control）サンプル(DI水中の5％  HNO3，3％  HFの溶液20ppmのAl、5ppmのHf、Zr）が、上記再傾斜を確認するために実行される。上記QCサンプルがまた、5つ目のサンプルの後ごとに及び計画された分析の組の終わりに実行される。
【００８８】
ハフニウムの含量は282.022nm及び339.980nmの線を使用して、且つジルコニウムの含量は339.198nmの線を使用してモニターされた。アルミニウムの含量が、ICPサンプル中のAl濃度が0〜10ppm(100ppmにのみ較正されている)の間であるときには167.079nmの線を介して、且つ10ppm超の濃度について396.152nmの線を介してモニターされた。
【００８９】
報告された値は、同じサンプルから取られた3つの連続するアリコート(aliquots)の平均であり、そして、サンプルの初期質量及び希釈体積をソフトウェアに入力することによって、元の触媒に戻って関係付けられる。
【００９０】
NMRスペクトル分析によるコモノマー含量の定量
定量的核磁気共鳴(NMR)スペクトル分析が、ポリマーのコモノマー含量を定量するために使用された。
【００９１】
定量的13C{1H}  NMRスペクトルが、1H及び13Cについてそれぞれ500.13及び125.76MHzで動作するBruker  Advance  III  500  NMR分光計を使用して、溶融状態で記録された。全てのスペクトルは、すべての空気駆動系(pneumatics)について窒素ガスを用いて、150℃で、13C最適化7mmマジック角回転(MAS：magic-angle  spinning)プローブヘッドを使用して記録された。約200mgの物質が、7mm外径のジルコニアMASローター中に充填され、そして4kHzで回転された。この構成は、主として、迅速な同定および正確な定量に必要な高感度のために選択された[1],[2],[3],[4]。3sの短い再循環遅延での過渡的NOE及びRS-HEPTデカップリングスキームを利用して、標準単一パルス励起が用いられた[6],[7]。スペクトル当たり合計1024(1k)の過渡応答(transients)が得られた。この構成は、低いコモノマー含量に対するその高感度のために選択された。
【００９２】
定量的13C{1H}  NMRスペクトルが処理され、積分され、そして定量的特性が、カスタムスペクトル分析自動化プログラムを用いて決定された。すべての化学シフトは、30.00ppmでのバルクメチレンシグナル(δ+)を内部標準的に参照される[8]。
【００９３】
1-オクテンの取り込みに対応する特徴的シグナルが観測され[8],[9],[10],[11],[12]、そして全てのコモノマー含量が、ポリマー中に存在する他の全てのモノマーに関して計算された。
【００９４】
分離された(isolated)1-オクテン取り込み、すなわちEEOEEコモノマーシーケンスから得られる特徴的シグナルが観測された。分離された1-オクテン取り込みは、38.32ppmでのシグナルの積分を用いて定量化された。この積分は、それぞれ分離された(EEOEE)及び分離された二重非連続(EEOEOEE)1-オクテンシーケンスの＊Ｂ６部位および＊βＢ６Ｂ６部位の両方に対応する分解されていないシグナルに割り当てられる。上記２つの＊βＢ６Ｂ６部位の影響について補償するために、24.7ppmでのββＢ６Ｂ６部位の積分が使用される。
Ｏ＝Ｉ＊Ｂ６＋＊βＢ６Ｂ６−２＊ＩββＢ６Ｂ６
【００９５】
連続1-オクテン取り込み、すなわちEEOOEEコモノマーシーケンスから得られる特徴的シグナルも観察された。そのような連続1-オクテン取り込みは、コモノマー当たりの報告部位の数を説明するααＢ６Ｂ６部位に割り当てられた40.48ppmでのシグナルの積分を用いて定量化された。
ＯＯ＝２＊ＩααＢ６Ｂ６
【００９６】
分離された非連続1-オクテン取り込み、すなわちEEOEOEEコモノマーシーケンスから得られる特徴的シグナルも観察された。そのような分離された非連続1-オクテン取り込みは、コモノマー当たりの報告部位の数を説明するββＢ６Ｂ６部位に割り当てられた24.7ppmでのシグナルの積分を用いて定量化された。
ＯＥＯ＝２＊ＩββＢ６Ｂ６
【００９７】
分離された三重連続1-オクテン取り込み、すなわちEEOOOEEコモノマーシーケンスから得られる特徴的シグナルも観察された。そうした分離された三重連続1-オクテン取り込みは、コモノマー当たりの報告部位の数を説明するααγＢ６Ｂ６Ｂ６部位に割り当てられた41.2ppmでのシグナルの積分を用いて定量化された。
ＯＯＯ＝３／２＊ＩααγＢ６Ｂ６Ｂ６
【００９８】
他のコモノマーシーケンスを示す他のシグナルが観察されない場合には、全1-オクテンコモノマー含量は、分離された(EEOEE)、分離された二重連続(EEOOEE)、分離された非連続(EEOEOEE)および分離された三重連続(EEOOOEE)1-オクテンコモノマーシーケンスの量だけに基づいて計算された。
Ｏ合計＝Ｏ＋ＯＯ＋ＯＥＯ＋ＯＯＯ
【００９９】
飽和末端基から得られる特徴的シグナルが観察された。そのような飽和末端基は、22.84及び32.23ppmでの２つの分解されたシグナルの平均積分値を使用して定量化された。22.84ppmの積分値は、それぞれ1-オクテン及び飽和鎖末端の２Ｂ６部位および２Ｓ部位の両方に対応する分解されていないシグナルに割り当てられる。32.23ppmの積分値は、それぞれ1-オクテン及び飽和鎖末端の３Ｂ６部位および３Ｓ部位の両方に対応する非分解シグナルに割り当てられる。２Ｂ６および３Ｂ６  1-オクテン部位の影響を補償するために、全1-オクテン含量が使用される。
Ｓ＝（１／２）＊（Ｉ２Ｓ＋２Ｂ６＋Ｉ３Ｓ＋３Ｂ６−２＊Ｏｔｏｔａｌ）
【０１００】
エチレンコモノマー含量は、30.00ppmでのバルクメチレン（バルク）シグナルの積分を使用して定量化された。この積分値は、1-オクテンからのγ及び４Ｂ６部位並びにδ＋部位を含んだ。全エチレンコモノマー含量はバルク積分値に基づき、観察された1-オクテンシーケンスおよび末端基について補償を行って計算された。
Ｅ合計＝（１／２）＊［Ｉバルク＋２＊Ｏ＋１＊ＯＯ＋３＊ＯＥＯ＋０＊ＯＯＯ＋３＊Ｓ］
【０１０１】
なお、分離された三重取り込み(EEOOOEE)1-オクテンシーケンスの存在についてのバルク積分値の補償は、過少に評価されたエチレン単位の数と、過度に評価されたエチレン単位の数が等しいので、必要ないことに留意されるべきである。
【０１０２】
次いで、ポリマー中の1-オクテンの全モル分率は、下記のように計算された。
ｆＯ＝（Ｏ合計／（Ｅ合計＋Ｏ合計）
【０１０３】
重量パーセントでの1-オクテンの全コモノマー取り込みは、標準的なやり方で上記モル分率から計算された。
Ｏ［重量％］＝１００＊（ｆＯ＊１１２．２１）／（（ｆＯ＊１１２．２１）＋（（１−ｆＯ）＊２８．０５））
【０１０４】
[1]  Klimke，K.，Parkinson，M.，Piel，C.，Kaminsky，W.，Spiess，H.W.，Wilhelm，M.，Macromol．Chem．Phys．2006；207：382.
[2]  Parkinson，M.，Klimke，K.，Spiess，H.W.，Wilhelm，M.，Macromol．Chem．Phys．2007；208：2128.
[3]  Castignolles，P.，Graf，R.，Parkinson，M.，Wilhelm，M.，Gaborieau，M.，Polymer  50  (2009)  2373
[4]  NMR  Spectroscopy  of  Polymers：Innovative  Strategies  for  Complex  Macromolecules，Chapter  24，401  (2011)
[5]  Pollard，M.，Klimke，K.，Graf，R.，Spiess，H.W.，Wilhelm，M.，Sperber，O.，Piel，C.，Kaminsky，W.，Macromolecules  2004；37：813.
[6]  Filip，X.，Tripon，C.，Filip，C.，J．Mag．Resn．2005，176，239
[7]  Griffin，J.M.，Tripon，C.，Samoson，A.，Filip，C.，and  Brown，S.P.，Mag．Res．in  Chem．2007  45，S1，S198
[8]  J．Randall，Macromol．Sci.，Rev．Macromol．Chem．Phys．1989，C29，201.
[9]  Liu，W.，Rinaldi，P.，McIntosh，L.，Quirk，P.，Macromolecules  2001，34，4757
[10]  Qiu，X.，Redwine，D.，Gobbi，G.，Nuamthanom，A.，Rinaldi，P.，Macromolecules  2007，40，6879
[11]  Busico，V.，Carbonniere，P.，Cipullo，R.，Pellecchia，R.，Severn，J.，Talarico，G.，Macromol．Rapid  Commun．2007，28，1128
[12]  Zhou，Z.，Kuemmerle，R.，Qiu，X.，Redwine，D.，Cong，R.，Taha，A.，Baugh，D．Winniford，B.，J．Mag．Reson．187  (2007)  225
【０１０５】
GPC：平均分子量、分子量分布及び多分散性指数(Mn、Mw、Mw／Mn)
ポリマーの、平均分子量(Mw，Mn)、分子量分布(MWD)及び多分散性指数によって記されるその幅広さ、PDI=Mw／Mn(ここで、Mnは数平均分子量であり、且つMwは重量平均分子量である)は、直列の3PLgel  Olexis(300×7.5mm，Polymer  Laboratories)カラムを用いて、160℃で、Polymer  Laboratories  PLXT-20  Rapid  GPC  Polymer  Analysis  System(ポンプ、屈折率検出器及び粘度検出器を含む)上で、高温サイズ排除クロマトグラフィー(HT-SEC：high  temperature  size  exclusion  chromatography)によって決定された。ブチル化ヒドロキシトルエン(0.5g／L)及びIrganox  1010(20mg／L)を含む1,2,4-トリクロロベンゼンが、1.0mL／分の流速で溶離液として用いられた。分子量は、ポリエチレン標準(Polymer  Laboratories，Mp=5.310からMp=1.510.000g／モルまで)に関して計算された。Polymer  Laboratories  PL  XT-220ロボットサンプルハンドリングシステムがオートサンプラーとして使用された。サンプルの濃度が、TCBの2〜4mgポリマー／mlであった。
【０１０６】
相対コモノマー反応性比Rの決定
重合中にエチレンを供給することによって全圧が一定に保たれるので、液相中のエチレン濃度は一定と見なすことができる。重合の終了時の溶液中のC8／C2比は、測定された後者の組成からポリマー中に含まれるオクテンの量を差し引くことによって計算される(1-オクテン重量％)。各触媒の反応性比Rは下記のように計算される。
R=[(C8／C2)pol]／[(C8／C2)液相における平均]
ここで、(C8／C2)液相における平均は、((C8／C2)最終+(C8／C2)供給)／2として計算される。
【０１０７】
ヘキサン中のハフニウム錯体の溶解性
溶解性試験についての手順：
全ての実験はセプタムボトル中の不活性雰囲気下で行われた。
１．グローブボックス内に、10.5mgの錯体がセプタムボトル内に秤量された。
２．1gのヘキサンが、固体の錯体に添加された。
３．室温で20時間撹拌された後、溶液がチェックされる。
４．不溶物が観察されなかった場合は、飽和するまで且つ不溶物が観察されるまで工程1及び3を繰り返す。
【０１０８】
化学薬品
MAOは、Chemturaから購入され、トルエン中の30重量％溶液として使用された。
【０１０９】
トリフェニルカルベニウムテトラキス(ペンタフルオロフェニル)ボレート(TB)(代替名  トリチルテトラキス-(ペンタフルオロフェニル)ボレート)(CAS  136040-19-2)は、Acrosから購入された(トリチルBF20)。
【０１１０】
N,N-ジメチルアニリニウムテトラキス(ペンタフルオロフェニル)ボレート(AB)(CAS  118612-00-3)は、Boulderから購入された。
【０１１１】
コモノマーとしての1-オクテン(99％，Sigma  Aldrich)は、使用前に、分子ふるいで乾燥され、そして窒素で脱ガスされた。
【０１１２】
ヘプタン及びデカン(99.9％，Sigma  Aldrich)は、使用前に、分子ふるいで乾燥され、そして窒素で脱ガスされた。
【０１１３】
触媒調製の実施例
【０１１４】
a)錯体調製：
錯体−C0
[1-(η5-シクロペンタジエン-1-イル)-1-(η5-2,7-ジ-tert-ブチルフルオレンイル)-1,1-ジフェニルメタン]ハフニウムジメチル
ジフェニルメチレン(シクロペンタジエニル)(2,7-ジ-tert-ブチルフルオレン-9-イル)ハフニウムジクロリドが、文献Hopf，A，Kaminsky，W.，Catalysis  Communications  2002；3：459に従って合成された。
【０１１５】
【化３】
2020502329.tif 000005
【０１１６】
50mLのトルエン及び50mlのエーテルの混合物中の3.78g(5.0mmol)の[1-(η5-シクロペンタジエン-1-イル)-1-(η5-2,7-ジ-tert-ブチルフルオレンイル)-1,1-ジフェニルメタン]ハフニウムジクロリド溶液に、エーテル中の7.0ml(14.77mmol)の2.11M  MeMgBrが添加された。結果として得られた混合物は30分間、還流され、そして次に、約25mlに蒸発された。得られた混合物は、80〜90℃に加熱され、そして不溶のマグネシウム塩を除くために、ガラスフリット(G4)を通じて熱い間に濾過された。濾過ケークが、5x20mlの温ヘキサンでさらに洗われた。組み合わされた濾過物が約5mlに蒸発され、そして次に、20mlのヘキサンが残留物に添加された。この溶液から沈殿された黄色粉末が集められ、そして真空で乾燥された。この手順は、3.14g(88％)の純粋な[1-(η5-シクロペンタジエン-1-イル)-1-(η5-2,7-ジ-tert-ブチルフルオレンイル)-1,1-ジフェニルメタン]ハフニウムジメチルを与えた。
【０１１７】
C41H44Hfについての計算値：C，68.85；H，6.20  実測値：C，69.10；H，6.37
1H  NMR(CDCl3)：δ8.07(d，J=8.9Hz，2H)，7.95(br.d，J=7.9Hz，2H)，7.85(br.d，J=7.9Hz，2H)，7.44(dd，J=8.9Hz，J=1.5Hz，2H)，7.37(td，J=7.6Hz，J=1.2Hz，2H)，7.28(td，J=7.6Hz，J=1.2Hz，2H)，7.24-7.17(m，2H)，6.26(s，2H)，6.20(t，J=2.7Hz，2H)，5.45(t，J=2.7Hz，2H)，1.03(s，18H)，-1.90(s，6H)
13C{1H}  NMR(CDCl3)：δ148.46，145.75，129.69，128.63，128.46，126.73，126.54，123.29，122.62，120.97，118.79，116.09，111.68，107.76，101.56，76.47，57.91，37.61，34.88，30.84
【０１１８】
錯体1(C1)：
【０１１９】
【化４】
2020502329.tif 000006
【０１２０】
(フェニル)(1-ヘキシル)メチレン(シクロペンタジエニル)(2,7-ジ-tert-ブチルフルオレン-9-イル)ハフニウムジメチル
【０１２１】
工程1：6-フェニル-6-ヘキシルフルベン
【０１２２】
【化５】
2020502329.tif 000007
【０１２３】
氷浴中で冷やされた50mlのTHF中の23.8g(125.1mmol)の1-フェニルヘプタン-1-オンの溶液に、150mlのTHF中の25.4g(150mmol，1.2当量)のシクロペンタジエニルマグネシウムブロミドの溶液が滴下で添加された。結果として得られた混合物が3時間、還流され、次に一晩、室温で撹拌され、次に、氷浴中で冷やされ、そして次に、10％  HClでpH5〜6にクエンチされた。この混合物が3x150mlのヘキサンで抽出され、組み合わされた有機抽出物がNa2SO4で乾燥され、そして次に蒸発乾固されて、暗赤色の油を与えた。生成物がシリカゲル60(40〜63μm；溶出液：ヘキサン-酢酸エチル=100：1，容量)上でフラッシュクロマトグラフィーによって分離された。この手順は、赤みがかった油としての14.25g(48％)の6-フェニル-6-ヘキシルフルベンを与えた。
【０１２４】
C18H22についての計算値：C，90.70；H，9.30実測値：C，90.87；H，9.27
1H  NMR(CDCl3)：δ7.37〜7.30(m，5H)，6.63(ddd，J=5.3Hz，J=2.0Hz，J=1.5Hz，1H)，6.55(ddd，J=5.3Hz，J=2.0Hz，J=1.5Hz，1H)，6.46(ddd，J=5.3Hz，J=2.0Hz，J=1.5Hz，1H)，6.10(ddd，J=5.3Hz，J=2.0Hz，J=1.5Hz，1H)，2.90(t，J=7.6Hz，2H)，1.47〜1.36(m，2H)，1.34〜1.15(m，6H)，0.83(t，J=6.9Hz，3H)
13C{1H}  NMR(CDCl3)：δ154.81，143.31，140.87，131.71，131.32，129.42，127.97，127.73，123.86，120.90，36.25，31.51，29.54，29.13，22.46，13.97
【０１２５】
工程2：(フェニル)(1-ヘキシル)メチレン(シクロペンタジエニル)(2,7-ジ-tert-ブチルフルオレン-9-イル)ハフニウムジクロリド
【０１２６】
【化６】
2020502329.tif 000008
【０１２７】
【化７】
2020502329.tif 000009
【０１２８】
-50℃に冷やされた200mlのTHF中の14.88g(53.44mmol)の2,7-ジ-tert-ブチルフルオレンの溶液に、ヘキサン中の21.4ml(53.5mmol)の2.5M  nBuLiが一度に添加された。この混合物が、一晩、室温で撹拌された。結果として得られた赤みがかった溶液が-50℃に冷やされ、そして200mlのTHF中の14.25g(59.78mmol)の6-フェニル-6-ヘキシルフルベンの溶液が、一度に添加された。一晩、室温で撹拌後、暗赤色の反応混合物が氷浴中で冷やされ、そして次に、200mlの水中の5mlの12M  HClの溶液でクエンチされた。結果として得られた黄色の混合物が、400mlのジクロロメタンで抽出された。有機層が分離され、そして水性物が150mlのジクロロメタンで抽出された。組み合わされた有機抽出物がNa2SO4で乾燥され、シリカゲル60(40〜63μm)のパッドを通じて濾過され、それは2x50mlのジクロロメタンンによってさらに洗われた。組み合わされた濾過物は蒸発乾固されて、29.1gのフェニル-(1-ヘキシル)-シクロペンタジエニル-(2,7-ジ-tert-ブチルフルオレン-9-イル)メタンを与え、それはさらなる精製なしに使用された。-78℃に冷やされた250mlのエーテル中の16.2g(31.35mmol)のフェニル-(1-ヘキシル)-シクロペンタジエニル-(2,7-ジ-tert-ブチルフルオレンイル)メタン(上記で調製された通り)の溶液に、ヘキサン中の25.0ml(62.5mmol)の2.5M  nBuLiが、一度に添加された。形成された混合物が一晩、室温で撹拌され、そして次に、-50℃に冷やされ、そして10.04g(31.35mmol)のHfCl4が添加された。得られた混合物が24時間、室温で撹拌され、そして次に蒸発乾固された。残留物が200mlの温トルエンで撹拌され、そして形成された懸濁物がガラスフリット(G4)を通じて濾過された。該濾過物が約40mlに蒸発された。1週間、-30℃でこの混合物から沈殿された黄色の結晶物質が分離され、トルエン及びヘキサンの3x15mlの混合物(1：3，容量)で洗われ、そして、真空で乾燥された。この手順は、14.2g(59％)の(フェニル)(1-ヘキシル)メチレン(シクロペンタジエニル)(2,7-ジ-tert-ブチルフルオレン-9-イル)-]ハフニウムジクロリドを与えた。
【０１２９】
C39H46Cl2Hfについての計算値：C，61.30；H，6.07  実測値：C，61.53；H，6.26
1H  NMR(CDCl3)：δ8.01(d，J=8.9Hz，1H)，7.95(d，J=8.9Hz，1H)，7.82(dm，J=7.9Hz，1H)，7.70(s，1H)，7.66〜7.58(m，2H)，7.58〜7.52(m，1H)，7.52〜7.46(m，1H)，7.44〜7.36(m，2H)，6.36〜6.30(m，1H)，6.23〜6.17(m，1H)，6.13(s，1H)，5.80〜5.74(m，1H)，5.55〜5.49(m，1H)，3.13〜2.97(m，1H)，2.80〜2.65(m，1H)，1.64〜1.44(m，3H)，1.40(s，9H)，1.36〜1.18(m，5H)，0.99(s，9H)，0.85(t，J=7.9Hz，3H)
13C{1H}  NMR(CDCl3)：δ152.11，149.53，143.32，130.53，128.46，128.26，127.17，127.05，124.17，124.14，123.97，123.49，122.63，120.25，119.84，119.65，118.84，118.79，117.87，116.58，114.58，99.64(２つの共鳴)，77.83，53.68，41.28，35.42，34.84，31.88，31.11，30.51，29.75，24.03，22.63，14.05
【０１３０】
工程3：(フェニル)(1-ヘキシル)メチレン(シクロペンタジエニル)(2,7-ジ-tert-ブチルフルオレン-9-イル)ハフニウムジメチル
【０１３１】
【化８】
2020502329.tif 000010
【０１３２】
50mLのトルエン及び50mlのエーテルの混合物中の3.82g(5.0mmol)の(フェニル)(1-ヘキシル)メチレン(シクロペンタジエニル)(2,7-ジ-tert-ブチルフルオレン-9-イル)ハフニウムジクロリドの溶液に、エーテル中の7.0ml(14.77mmol)の2.11M  MeMgBrが添加された。結果として得られた混合物が30分間、撹拌され、そして次に、約25mlに蒸発された。得られた溶液が80〜90℃に加熱され、そして不溶のマグネシウム塩を除くために、ガラスフリット(G3)を通じて熱い間に濾過された。濾過ケークが、2x20mLのトルエンでさらに洗われた。組み合わされた濾過物が蒸発乾固され、そして20mlのヘキサンが残留物に添加された。結果として得られた懸濁物がガラスフリット(G4)を通じて再び濾過された。該濾過物が蒸発乾固され、そして残留物が7mlのヘキサン中に溶解された。この溶液から一晩、-40℃で沈殿された黄色粉末が集められ、そして、真空で乾燥された。この手順は、2.55g(71％)の純粋な(フェニル)(1-ヘキシル)メチレン(シクロペンタジエニル)(2,7-ジ-tert-ブチルフルオレン-9-イル)ハフニウムジメチルを与えた。
【０１３３】
C41H52Hfについての計算値：C，68.08；H，7.25  実測値：C，68.11；H，7.46
1H  NMR(CDCl3)：δ8.07(d，J=8.9Hz，1H)，7.98(d，J=8.9Hz，1H)，7.81(dm，J=7.9Hz，1H)，7.63〜7.56(m，2H)，7.53〜7.43(m，2H)，7.38〜7.30(m，3H)，6.28〜6.21(m，1H)，6.14〜6.08(m，1H)，6.03(s，1H)，5.65〜5.59(m，1H)，5.34〜5.28(m，1H)，2.92〜2.81(m，1H)，2.59〜2.48(m，1H)，1.52〜1.40(m，3H)，1.38(s，9H)，1.34〜1.17(m，5H)，0.97(s，9H)，0.84(t，J=7.0Hz，3H)，-1.76(s，3H)，-1.90(s，3H)
13C{1H}  NMR(CDCl3)：δ150.18，147.73，144.31，130.72，128.04，127.90，127.20，126.59，124.49，123.74，122.90，122.73，121.01，120.61，119.11，117.56，116.32，115.83，112.85，111.08，109.58，100.94，100.57，76.51，53.50，41.19，38.16，37.39，35.32，34.75，31.93，31.35，30.75，29.86，24.12，22.68，14.08
【０１３４】
錯体2(C2)：
【０１３５】
【化９】
2020502329.tif 000011
【０１３６】
(フェニル)(シクロヘキシル)メチレン(シクロペンタジエニル)(2,7-ジ-tert-ブチルフルオレン-9-イル)ハフニウムジメチル
工程1：6-フェニル-6-シクロヘキシルフルベン
【０１３７】
【化１０】
2020502329.tif 000012
【０１３８】
6.11g(267.7mmol)のナトリウム金属及び160mlの乾燥エタノールから得られたナトリウムエトキシドの溶液に、22.0g(332.8mmol)のシクロペンタジエンが10分にわたって滴下で添加され、そして結果として得られた赤色溶液が、0.5時間、室温で撹拌された。次に25.0g(132.8mmol)のフェニルシクロヘキシルケトンが添加され、そして結果として得られた暗赤色の混合物が22時間、室温で撹拌された。次に、それは1000mlの水中に注ぎ込まれた。2M  HClで、約6.5のpHに酸性化後に、生成物が500mlのジクロロメタンで抽出された。有機層が分離され、Na2SO4で乾燥され、そして減圧下で濃縮された。生成物が、シリカゲル60(40〜63μm，800ml；溶出液：ヘキサン)上でフラッシュクロマトグラフィーによって分離された。この手順は、淡紅色の油としての22.09g(70％)の6-フェニル-6-シクロヘキシルフルベンを与え、それは−30oCで保存されると完全に固化された。
【０１３９】
C18H20についての計算値：C，91.47；H，8.53  実測値：C，91.79；H，8.72
1H  NMR(CDCl3)：δ7.35〜7.29(m，3H)，7.19〜7.14(m，2H)，6.71(dt，J=5.4Hz，J=1.6Hz，1H)，6.54(dt，J=5.4Hz，J=1.6Hz，1H)，6.36(dt，J=5.3Hz，J=1.5Hz，1H)，5.74(dt，J=5.3Hz，J=1.7Hz，1H)，3.10(tt，J=11.8Hz，J=3.2Hz，1H)，1.85〜1.73(m，4H)，1.66(dm，J=13.2Hz，1H)，1.37(qt，J=12.9Hz，3.2Hz，2H)，1.30(qd，J=12.4Hz，3.2Hz，2H)，1.06(qt，J=12.9Hz，3.7Hz，1H)
【０１４０】
工程2：フェニル-シクロヘキシル-シクロペンタジエニル-(2,7-ジ-tert-ブチルフルオレン-9-イル)メタン
【０１４１】
【化１１】
2020502329.tif 000013
【０１４２】
−50oCに冷やされた250mlのTHF中の26.0g(93.38mmol)の2,7-ジ-tert-ブチルフルオレンの溶液に、ヘキサン中の38.4ml(93.31mmol)の2.43M  nBuLiが、一度に添加された。この混合物が、一晩、室温で撹拌された。結果として得られた橙色の溶液に、200mlのTHF中の22.09 g(93.46mmol)の6-フェニル-6-シクロヘキシルフルベンの溶液が、室温で一度に添加された。一晩、室温で撹拌後、暗赤色の反応混合物が氷浴中で冷やされ、そして次に、100mlの水中の8.8mlの12M  HClの溶液でクエンチされた。結果として得られた橙色の混合物は1000mlの水で希釈され、そして次に、500mlのエーテルで抽出された。有機層が分離され、そしてNa2SO4で乾燥された。溶媒の真空下での除去は橙色の油を与え、それは250mlのn-ヘキサン中に溶解され、そして結果として得られた溶液が約50mlの体積までゆっくりと蒸発された。得られた懸濁物が200mlのn-ヘキサンで希釈され、そして(G3)で濾別され、白色の粉末として33.17g(69％)の1-フェニル-1-シクロヘキシル-1-シクロペンタジエニル-1-(2,7-ジ-tert-ブチルフルオレンイル)メタンを与えた。
【０１４３】
C39H46についての計算値：C，90.99；H，9.01  実測値：C，91.34；H，9.38
1H  NMR(CDCl3)：δ8.18〜6.16(マルチプレットのセット，合計12H)，6.02〜4.86シングレットのセット，合計3H)，3.57〜0.13シングレット及びマルチプレットのセット，合計31H)
【０１４４】
工程3：(フェニル)(シクロヘキシル)メチレン(シクロペンタジエニル)(2,7-ジ-tert-ブチルフルオレン-9-イル)ハフニウムジクロリド
【０１４５】
【化１２】
2020502329.tif 000014
【０１４６】
-78℃に冷やされた250mlのエーテル中の10.17g(19.76mmol)の1-フェニル-1-シクロヘキシル-1-シクロペンタジエニル-1-(2,7-ジ-tert-ブチルフルオレン-9-イル)メタンの溶液に、ヘキサン中の15.8ml(39.5mmol)の2.5 M  nBuLiが一度に添加された。この混合物が一晩、室温で、撹拌された。結果として得られた、橙色の沈殿物を有する淡橙色の溶液が-50℃に冷やされ、そして6.33g(19.76mmol)のHfCl4が添加された。形成された混合物が24時間、室温で撹拌され、そして次に蒸発乾固された。残留物が100mlの温トルエンで撹拌され、形成された懸濁物がガラスフリット(G4)を通じて濾過され、そして該濾過物が約35mlに蒸発された。一晩、室温で沈殿され、白色の固体が(G4)で濾別され、そして破棄された。母液が約20mlに蒸発され、そして20mlのn-ヘキサンが残留物に添加された。一晩、-30℃で沈殿された黄色固体が(G3)で濾別され、そして真空で乾燥されて、3.20gの(フェニル)(シクロヘキシル)メチレン(シクロペンタジエニル)(2,7-ジ-tert-ブチルフルオレン-9-イル)ハフニウムジクロリドを与えた。母液が蒸発乾固され、そして残留物が25mlのn-ヘキサン中に溶解された。この溶液から一晩、-30℃で沈殿された固体が集められ、そして真空で乾燥された。この手順は、追加の0.60gの目的の錯体を与えた。すなわち、この合成において分離された(フェニル)(シクロヘキシル)メチレン(シクロペンタジエニル)(2,7-ジ-tert-ブチルフルオレン-9-イル)ハフニウムジクロリドの総収量は3.80g(25％)であった。
【０１４７】
C39H44Cl2Hfについての計算値：C，61.46；H，5.82  実測値：C，61.37；H，6.10
1H  NMR(CDCl3)：δ8.02(d，J=8.8Hz，1H)，7.95(d，J=8.8Hz，1H)，7.76(d，J=7.8Hz，1H)，7.68(s，1H)，7.63(dd，J=8.8Hz，J=1.2Hz，1H)，7.57〜7.51(m，2H)，7.48(dd，J=8.8Hz，J=1.6Hz，1H)，7.45〜7.41(m，1H)，7.39(ddd，J=7.5Hz，J=7.5Hz，J=1.0Hz，1H)，6.36〜6.31(m，1H)，6.21〜6.16(m，1H)，5.96(s，1H)，5.76〜5.71(m，1H)，5.55〜5.50(m，1H)，3.26(t，J=11.5Hz，1H)，2.33(d，J=12.9Hz，1H)，2.14(d，J=12.3Hz，1H)，1.94〜1.83(m，2H)，1.16(d，J=13.2Hz，1H)，1.66〜1.56(m，1H)，1.53〜1.40(m，1H)，1.41(s，9H)，1.40〜1.30(m，1H)，1.12〜1.01(m，1H)，0.96(s，9H)，0.91〜0.79(m，1H)
【０１４８】
工程4：(フェニル)(シクロヘキシル)メチレン(シクロペンタジエニル)(2,7-ジ-tert-ブチルフルオレン-9-イル)ハフニウムジメチル
【０１４９】
【化１３】
2020502329.tif 000015
【０１５０】
50mLのトルエン及び50mlのエーテルの混合物中の3.80g(4.99mmol)の(フェニル)(シクロヘキシル)メチレン(シクロペンタジエニル)(2,7-ジ-tert-ブチルフルオレン-9-イル)ハフニウムジクロリドの溶液に、エーテル中の7.0ml(14.77mmol)の2.11M  MeMgBrが添加された。結果として得られた混合物が30分間、撹拌され、そして次に、約25mlに蒸発された。得られた混合物が80〜90℃に加熱され、そして不溶のマグネシウム塩を除くために、ガラスフリット(G4)を通じて熱い間に濾過された。濾過ケークが、5x20mlの温n-ヘキサンでさらに洗われた。組み合わされた濾過物がほとんど乾固するまで蒸発され、そして次に20mlのn-ヘキサンが残留物に添加された。結果として得られた混合物がガラスフリット(G4)を通じて再び濾過された。母液が蒸発乾固され、そして残留物が7mlのn-ヘキサン中に溶解された。この溶液から一晩、-30℃で沈殿された黄色粉末が集められ、そして真空で乾燥された。
【０１５１】
この手順は、3.05g(88％)の純粋な(フェニル)(シクロヘキシル)メチレン(シクロペンタジエニル)(2,7-ジ-tert-ブチルフルオレン-9-イル)ハフニウムジメチルを与えた。
【０１５２】
C41H50Hfについての計算値：C，68.27；H，6.99  実測値：C，68.49；H，7.22
1H  NMR(CDCl3)：δ8.08(d，J=8.6Hz，1H)，7.98(d，J=8.9Hz，1H)，7.73(d，J=7.6Hz，1H)，7.58〜7.48(m，3H)，7.45(td，J=7.6Hz，J=1.5Hz，1H)，7.38〜7.28(m，3H)，6.28〜6.21(m，1H)，6.12〜6.06(m，1H)，5.86(s，1H)，5.62〜5.55(m，1H)，5.33〜5.27(m，1H)，3.06(t，J=11.5Hz，1H)，2.28(d，J=12.8Hz，1H)，2.10(d，J=12.3Hz，1H)，1.90〜1.75(m，2H)，1.70(d，J=13.3Hz，1H)，1.65〜1.20(m，1H)，1.48〜1.33(m，1H)，1.40(s，9H)，1.31〜1.16(m，1H)，1.08〜0.92(m，1H)，0.95(s，9H)，0.77〜0.62(m，1H)，-1.79(s，3H)，-1.93(s，3H)
13C{1H}  NMR(CDCl3)：δ150.30，147.62，140.00，132.05，129.17，127.31，126.95，126.75，124.03，123.70，122.93，122.79，120.91，120.54，119.29，117.90，116.35，115.93，112.41，111.17，109.62，101.41，99.72，76.78，57.85，43.58，38.06，37.13，35.47，34.72，31.56，30.72，29.02，28.27，27.36，26.91，26.70
【０１５３】
錯体3(C3)：
【０１５４】
【化１４】
2020502329.tif 000016
【０１５５】
(フェニル)(イソプロピル)メチレン(シクロペンタジエニル)(2,7-ジ-tert-ブチルフルオレン-9-イル)ハフニウムジメチル
工程1：6-イソプロピル-6-フェニルフルベン
【０１５６】
【化１５】
2020502329.tif 000017
【０１５７】
氷浴中で冷やされた40mlのTHF中の14.82g(100mmol)のイソプロピルフェニルケトンの溶液に、120mlのTHF中の20.3g(120mmol，1.2当量)のシクロペンタジエニルマグネシウムブロミドの溶液が滴下で添加された。結果として得られた混合物が3時間、還流されて、次に一晩、室温で撹拌され、最終的に氷浴中で冷やされ、そして10％  HClでpH5〜6にクエンチされた。この混合物が3x150mlのヘキサンで抽出され、そして組み合わされた有機抽出物がNa2SO4で乾燥された。溶媒の真空下での除去は暗赤色の油を与えた。生成物が、シリカゲル60(40〜63μm；溶出液：ヘキサン)上のフラッシュクロマトグラフィーによって分離された。この手順は、淡橙色の油として8.32g(42％)の6-イソプロピル-6-フェニルフルベンを与え、それは−30oCで保存されると完全に固化された。
【０１５８】
C15H16についての計算値：C，91.78；H，8.22  実測値：C，92.00；H，8.41
1H  NMR(CDCl3)：δ7.36〜7.30(m，3H)，7.21〜7.15(m，2H)，6.70(ddd，J=5.3Hz，J=1.9Hz，J=1.5Hz，1H)，6.54(ddd，J=5.3Hz，J=1.9Hz，J=1.5Hz，1H)，6.37(ddd，J=5.3Hz，J=1.9Hz，J=1.5Hz，1H)，5.77(ddd，J=5.3Hz，J=1.9Hz，J=1.5Hz，1H)，3.50(sept，J=7.0Hz，1H)，1.14(d，J=7.0Hz，6H)
13C{1H}  NMR(CDCl3)：δ159.82，143.03，138.92，132.14，130.72，129.20，127.19，126.98，124.36，120.22，33.72，22.13
【０１５９】
工程2：(フェニル)(イソプロピル)メチレン(シクロペンタジエニル)(2,7-ジ-tert-ブチルフルオレン-9-イル)ハフニウムジクロリド
【０１６０】
【化１６】
2020502329.tif 000018
【０１６１】
-50℃に冷やされた250mlのエーテル中の11.77g(42.27mmol)の2,7-ジ-tert-ブチルフルオレンの溶液に、ヘキサン中の17.4ml(42.28mmol)の2.43M  nBuLiが一度に添加された。この混合物が、一晩、室温で撹拌された。結果として得られた橙色の溶液が-50℃に冷やされ、そして150mlのエーテル中の8.30g(42.29mmol)の6-イソプロピル-6-フェニルフルベンの溶液が一度に添加された。一晩、室温で撹拌後、暗赤色の反応混合物が-50℃に冷やされ、そしてヘキサン中の17.4ml(42.28mmol)の2.43M  nBuLiが、一度に添加された。この混合物が、一晩、室温で撹拌された。結果として得られた暗赤色の溶液が-50℃に冷やされ、そして13.55g(42.3mmol)のHfCl4が添加された。形成された混合物が、24時間、室温で撹拌され、次にそれは蒸発乾固され、そして残留物が150mlの温トルエンで処理された。この混合物は、ガラスフリット(G4)を通じて熱い間に濾過され、濾過物が約50mlに蒸発され、そして80mlのn-ヘキサンが残留物に添加された。沈殿した固体が濾過され、そして破棄された。母液がほとんど乾固するまで蒸発され、そして残留物が70mlのn-ヘキサンで粉砕された。橙黄色の沈殿物が濾過されて、約90％の純度で5.80g(約19％)の(フェニル)(イソプロピル)メチレン(シクロペンタジエニル)(2,7-ジ-tert-ブチルフルオレン-9-イル)ハフニウムジクロリドを与えた。分析的に純粋なサンプル(2.51g，8％)は、トルエンから粗生成物を再結晶することによって得られた。
【０１６２】
C36H40Cl2Hfについての計算値：C，59.88；H，5.58  実測値：C，60.07；H，5.73
1H  NMR(CDCl3)：δ8.01(d，J=8.8Hz，1H)，7.95(d，J=8.9Hz，1H)，7.78(dm，J=7.8Hz，1H)，7.69(s，1H)，7.62(d，J=8.9Hz，1H)，7.59〜7.51(m，2H)，7.49(dd，J=8.8Hz，J=1.2Hz，1H)，7.47〜7.36(m，2H)，6.37〜6.30(m，1H)，6.22〜6.16(m，1H)，5.99(br.s，1H)，5.75〜5.69(m，1H)，5.57〜5.51(m，1H)，3.69(sept，J=6.7Hz，1H)，1.39(s，9H)，1.31(d，J=6.7Hz，3H)，1.05(d，J=6.7Hz，3H)，0.97(s，9H)
13C{1H}  NMR(CDCl3)：δ152.22，149.49，137.95，131.85，129.31，127.77，127.42，124.11，124.06，123.96，123.43，122.28，120.46，119.93，119.81，118.99，118.56，118.52，116.70，115.03，100.10，99.06，78.64，58.17，35.40，34.84，32.74，31.11，30.51，18.34，17.89
【０１６３】
工程3：(フェニル)(イソプロピル)メチレン(シクロペンタジエニル)(2,7-ジ-tert-ブチルフルオレン-9-イル)ハフニウムジメチル
【０１６４】
【化１７】
2020502329.tif 000019
【０１６５】
30mLのトルエン及び15mlのエーテルの混合物中の3.3g(約4.6mmol)の粗(フェニル)(イソプロピル)メチレン(シクロ-ペンタジエニル)(2,7-ジ-tert-ブチルフルオレン-9-イル)ハフニウムジクロリド(トルエンからの再結晶後の残留物)の溶液に、エーテル中の6.5ml(17.55mmol)の2.7M  MeMgBrが添加された。結果として得られた混合物が、一晩、室温で撹拌された。エーテルの大部分は留去され、そして結果として得られた混合物は、不溶のマグネシウム塩を除くためにガラスフリット(G4)を通じて濾過された。濾過物が約15mlに蒸発され、そしてガラスフリット(G4)を通じて再び濾過された。母液が約5mlに蒸発され、15mlのn-ヘキサンが添加され、そして結果として得られた少し濁った溶液がガラスフリット(G4)を通じて濾過された。該濾過物から一晩、-30℃で沈殿された黄色粉末が集められ、そして真空で乾燥された。この手順は、1.46g(約47％)の(フェニル)(イソプロピル)メチレン(シクロペンタジエニル)(2,7-ジ-tert-ブチルフルオレン-9-イル)ハフニウムジメチルを与えた。
【０１６６】
C38H46Hfについての計算値：C，66.99；H，6.81  実測値：C，67.14；H，7.02
1H  NMR(CDCl3)：δ8.09(d，J=8.8Hz，1H)，7.99(d，J=8.8Hz，1H)，7.75(dm，J=7.9Hz，1H)，7.57(br.s，1H)，7.56〜7.44(m，3H)，7.39〜7.29(m，3H)，6.27〜6.23(m，1H)，6.13〜6.08(m，1H)，5.88(br.d，J=1.0Hz，1H)，5.59〜5.55(m，1H)，5.33〜5.29(m，1H)，3.55〜3.43(m，1H)，1.38(s，9H)，1.22(d，J=6.7Hz，3H)，0.97〜0.93(s及びd，合計12H)，-1.79(s，3H)，-1.92(s，3H)
【０１６７】
2020502329.tif 000020
【０１６８】
b)触媒系の調製及び重合
比較例：助触媒としてのMAO／TIBAの為の手順
ａ．MAO／TIBA調製：
MAO／TIBA溶液は、市販的に入手可能であり、しかし簡単に調製されることもできる。
TIBA(4.30g，2.17×10-2mol)が、グローブボックス内に置かれたSchott社の硝子瓶内の、トルエン(8.39g，4.34×10-2mol)中のChemtura  MAO30重量％の溶液に添加され、そして使用前に160℃で数日間乾燥された。次に、混合物が室温で、1時間撹拌された。結果として得られた無色透明の溶液がグローブボックス内に保存され、そしてそのまま使用された(濃度：3.42×10-3molAl／g)。
【０１６９】
ｂ．触媒活性化：
触媒溶液が、所望の量の錯体をMAO／TIBA溶液内に溶解して、200のAl／Hfモル比に達することによって調製される。全ての実験について、該溶液は、反応器に注入する前に一晩熟成される。
【０１７０】
ｃ．重合手順
125mLの反応器が所望の量の溶媒(isopar  E)、スカベンジャー(0.5mmolのMAO／TiBA)及び1-オクテンで満たされる。溶媒及びモノマー量が、重合条件で80mLの初期液量を有するように選ばれる。
【０１７１】
次に、該反応器が加熱され、そしてエチレン(25〜28バール-g)で慎重に加圧される。条件が安定した場合に、エチレン圧力が30バール-gに調製され、そして残留エチレン取り込みを測定する為に、混合物が10分間、750rpmで撹拌することを許される。
【０１７２】
その後、触媒溶液(4mLのトルエンで希釈される)が注入され、そして圧力がエチレンを供給することによって一定に保たれる。10分の重合後、キリング剤(killing  agent)(EtOH又はCO2のいずれか)が注入されて、重合をクエンチされた。次に該反応器が排気され、温度が下げられ、そして次に、容器が開かれ、そして溶液を数ミリグラム(生成されたコポリマーに関して~500ppm)のIrganox  1076を含むアルミニウムパン内に排出された。次に、揮発性物質が蒸発するまで、該パンは、換気の良いドラフトの下に置かれる。集められた残留物が、HT-SEC及びDSCによって分析される。
【０１７３】
本発明の実施例：助触媒としてのTB又はABの為の手順
重合手順は一般的に、下記を除いて、MAO／TiBAの場合と同じである：
スカベンジャー、TEA(0.035又は0.35ミリモル)がMAO／TiBAの代わりに使用される
触媒(4mLのトルエン中に溶解される)及び助触媒(4mLのトルエン中にまた溶解される)溶液は予備混合されていないが、該反応器への注入の直前に注入ラインに接触される。
【０１７４】
他の全ての操作は、MAO／TiBAの場合について説明した通りに行われる。
【０１７５】
【表１】
2020502329.tif 000021
【０１７６】
表1は、2つの活性化法  MAO／TIBA(比較例)及びAB(本発明)触媒  並びに種々のC8供給を用いた錯体1〜3の性能結果を示す。活性化に関して表1に示されているように、2つの活性化方法の間の性能における有意な明らかな違いが観察されている。
【０１７７】
図1〜3において示されている結果は、MAO／TIBAと比較してボレートABと活性化される場合に、3つの架橋されたCp-Flu錯体1〜3が溶液エチレン／1-オクテン共重合における有意な、より高い活性、分子量能力及びC8反応性を示すことを示している。
【０１７８】
表2は、AB(B／Hf=1.25モル)とTB(B／Hf=1.24モル)のボレート活性剤の活性化性能を比較する：
【０１７９】
【表２】
2020502329.tif 000022
【０１８０】
表3は、B／Hfモル比の影響を示す。
【０１８１】
【表３】
2020502329.tif 000023
該結果は、好ましいB／Hf比が1〜2未満のモル比であることを示す。
【０１８２】
表4において、C0及びC2錯体のヘキサンへの溶解性が示されている。
【０１８３】
【表４】
2020502329.tif 000024
【０１８４】
表4において示されている通り、錯体C2は錯体C0と比較してより高い溶解性を有する。
【図１】
2020502329.tif 000027
【図２】
2020502329.tif 000028
【図３】
2020502329.tif 000029
【国際調査報告】
2020502329.tif 000030
2020502329.tif 000031
2020502329.tif 000032